(57)【要約】【課題】  所望の光学恒数を有し、さらに再加熱時の安定性に優れる光学ガラス、ならびに前記光学ガラスからなる光学素子を提供すること。【解決手段】  アッベ数νｄが３６．４０以上であり、ＳｉＯ２の含有量が２５〜５５質量％であり、Ｂ２Ｏ３の含有量が１３質量％以下であり、Ｌｉ２Ｏの含有量が２０質量％以下であり、Ｎａ２Ｏの含有量が１７質量％以下であり、ＺｒＯ２の含有量が２〜２２質量％以下であり、Ｎｂ２Ｏ５の含有量が１２〜４２質量％以下であり、Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］が０．６０以上であり、ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３質量％以上であり、ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．００以下である、光学ガラス。【選択図】  なし【特許請求の範囲】
【請求項１】
アッベ数νｄが３６．４０以上であり、
ＳｉＯ２の含有量が２５〜５５質量％であり、
Ｂ２Ｏ３の含有量が１３質量％以下であり、
Ｌｉ２Ｏの含有量が２０質量％以下であり、
Ｎａ２Ｏの含有量が１７質量％以下であり、
ＺｒＯ２の含有量が２〜２２質量％以下であり、
Ｎｂ２Ｏ５の含有量が１２〜４２質量％以下であり、
Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、
Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］が０．６０以上であり、
ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３質量％以上であり、
ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．００以下である、光学ガラス。
【請求項２】
アッベ数νｄが３６．４０以上であり、
ＳｉＯ２の含有量が２５〜５５質量％であり、
Ｂ２Ｏ３の含有量が１３質量％以下であり、
Ｌｉ２Ｏの含有量が２０質量％以下であり、
Ｎａ２Ｏの含有量が１７質量％以下であり、
ＺｒＯ２の含有量が２〜２２質量％以下であり、
Ｎｂ２Ｏ５の含有量が１２〜４２質量％以下であり、
Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、
Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］が０．６０以上であり、
ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３質量％以上であり、
ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．４５以下であり、
ＳｉＯ２の含有量に対するＢ２Ｏ３の含有量の質量比［Ｂ２Ｏ３／ＳｉＯ２］が０．２４０以下である、光学ガラス。
【請求項３】
アッベ数νｄが３６．４０以上であり、
ＳｉＯ２の含有量が２５〜５５質量％であり、
Ｂ２Ｏ３の含有量が１３質量％以下であり、
Ｌｉ２Ｏの含有量が２０質量％以下であり、
Ｎａ２Ｏの含有量が１７質量％以下であり、
ＺｒＯ２の含有量が２〜２２質量％以下であり、
Ｎｂ２Ｏ５の含有量が１２〜４２質量％以下であり、
Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、
Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］が０．６０以上であり、
ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３質量％以上であり、
ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．４５以下であり、
ＺｒＯ２の含有量に対するＢ２Ｏ３の含有量の質量比［Ｂ２Ｏ３／ＺｒＯ２］が１．０５以下である、光学ガラス。
【請求項４】
Ｌｉ２Ｏ、Ｎａ２ＯおよびＫ２Ｏの合計含有量Ｒ２Ｏに対するＮａ２Ｏの含有量の質量比［Ｎａ２Ｏ／Ｒ２Ｏ］が０．８０以下である、請求項１〜３のいずれかに記載の光学ガラス。
【請求項５】
ＳｉＯ２、Ｂ２Ｏ３およびＰ２Ｏ５の合計含有量に対するＬｉ２Ｏ、Ｎａ２ＯおよびＫ２Ｏの合計含有量Ｒ２Ｏの質量比と、Ｌｉ２Ｏ、Ｎａ２ＯおよびＫ２Ｏの合計含有量Ｒ２Ｏに対するＮａ２Ｏの含有量の質量比との合計［｛Ｒ２Ｏ／（ＳｉＯ２＋Ｂ２Ｏ３＋Ｐ２Ｏ５）｝＋（Ｎａ２Ｏ／Ｒ２Ｏ）］が１．３０以下である、請求項１〜４のいずれかに記載の光学ガラス。
【請求項６】
ＺｒＯ２の含有量に対するＬｉ２Ｏ、Ｎａ２ＯおよびＫ２Ｏの合計含有量Ｒ２Ｏの質量比［Ｒ２Ｏ／ＺｒＯ２］が２．００以下である、請求項１〜５のいずれかに記載の光学ガラス。
【請求項７】
請求項１〜６のいずれかに記載の光学ガラスからなる光学素子。
【発明の詳細な説明】
【技術分野】
【０００１】
本発明は、所望の光学恒数を有する光学ガラスおよび光学素子に関する。
【背景技術】
【０００２】
ガラスは、ガラス転移温度Ｔｇよりも高い温度に加熱すると軟化する。この性質を利用して、光学素子の成形方法としては、ガラス原料を加熱熔融し成形して得られるガラス素材を、再加熱して軟化させ、プレスして所望の形状に成形するプレス成形法が知られている。このとき、ガラスの再加熱によって、ガラスに結晶が生じたり、ガラスが失透したりする場合がある。再加熱時の安定に優れるガラスでは、再加熱によって結晶が生じにくく、失透も抑制される。近年では、再加熱時においてより高度な安定性が求められている。
【０００３】
特許文献１には、所定の屈折率ｎｄおよびアッベ数νｄを有する光学ガラスが開示されている。しかしながら、特許文献１のガラスでは、必ずしも要求される安定性を満足しないことがわかった。
【先行技術文献】
【特許文献】
【０００４】
【特許文献１】特開２０１７−１５４９６３号公報
【発明の概要】
【発明が解決しようとする課題】
【０００５】
そこで、本発明は、所望の光学恒数を有し、さらに再加熱時の安定性に優れる光学ガラス、ならびに前記光学ガラスからなる光学素子を提供することを目的とする。
【課題を解決するための手段】
【０００６】
本発明の要旨は以下のとおりである。
（１）  アッベ数νｄが３６．４０以上であり、
ＳｉＯ２の含有量が２５〜５５質量％であり、
Ｂ２Ｏ３の含有量が１３質量％以下であり、
Ｌｉ２Ｏの含有量が２０質量％以下であり、
Ｎａ２Ｏの含有量が１７質量％以下であり、
ＺｒＯ２の含有量が２〜２２質量％以下であり、
Ｎｂ２Ｏ５の含有量が１２〜４２質量％以下であり、
Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、
Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］が０．６０以上であり、
ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３質量％以上であり、
ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．００以下である、光学ガラス。
【０００７】
（２）アッベ数νｄが３６．４０以上であり、
ＳｉＯ２の含有量が２５〜５５質量％であり、
Ｂ２Ｏ３の含有量が１３質量％以下であり、
Ｌｉ２Ｏの含有量が２０質量％以下であり、
Ｎａ２Ｏの含有量が１７質量％以下であり、
ＺｒＯ２の含有量が２〜２２質量％以下であり、
Ｎｂ２Ｏ５の含有量が１２〜４２質量％以下であり、
Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、
Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］が０．６０以上であり、
ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３質量％以上であり、
ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．４５以下であり、
ＳｉＯ２の含有量に対するＢ２Ｏ３の含有量の質量比［Ｂ２Ｏ３／ＳｉＯ２］が０．２４０以下である、光学ガラス。
【０００８】
（３）アッベ数νｄが３６．４０以上であり、
ＳｉＯ２の含有量が２５〜５５質量％であり、
Ｂ２Ｏ３の含有量が１３質量％以下であり、
Ｌｉ２Ｏの含有量が２０質量％以下であり、
Ｎａ２Ｏの含有量が１７質量％以下であり、
ＺｒＯ２の含有量が２〜２２質量％以下であり、
Ｎｂ２Ｏ５の含有量が１２〜４２質量％以下であり、
Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、
Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］が０．６０以上であり、
ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３質量％以上であり、
ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．４５以下であり、
ＺｒＯ２の含有量に対するＢ２Ｏ３の含有量の質量比［Ｂ２Ｏ３／ＺｒＯ２］が１．０５以下である、光学ガラス。
【０００９】
（４）Ｌｉ２Ｏ、Ｎａ２ＯおよびＫ２Ｏの合計含有量Ｒ２Ｏに対するＮａ２Ｏの含有量の質量比［Ｎａ２Ｏ／Ｒ２Ｏ］が０．８０以下である、（１）〜（３）のいずれかに記載の光学ガラス。
【００１０】
（５）ＳｉＯ２、Ｂ２Ｏ３およびＰ２Ｏ５の合計含有量に対するＬｉ２Ｏ、Ｎａ２ＯおよびＫ２Ｏの合計含有量Ｒ２Ｏの質量比と、Ｌｉ２Ｏ、Ｎａ２ＯおよびＫ２Ｏの合計含有量Ｒ２Ｏに対するＮａ２Ｏの含有量の質量比との合計［｛Ｒ２Ｏ／（ＳｉＯ２＋Ｂ２Ｏ３＋Ｐ２Ｏ５）｝＋（Ｎａ２Ｏ／Ｒ２Ｏ）］が１．３０以下である、（１）〜（４）のいずれかに記載の光学ガラス。
【００１１】
（６）ＺｒＯ２の含有量に対するＬｉ２Ｏ、Ｎａ２ＯおよびＫ２Ｏの合計含有量Ｒ２Ｏの質量比［Ｒ２Ｏ／ＺｒＯ２］が２．００以下である、（１）〜（５）のいずれかに記載の光学ガラス。
【００１２】
（７）上記（１）〜（６）のいずれかに記載の光学ガラスからなる光学素子。
【発明の効果】
【００１３】
本発明によれば、所望の光学恒数を有し、さらに再加熱時の安定性に優れる光学ガラス、ならびに前記光学ガラスからなる光学素子を提供できる。
【発明を実施するための形態】
【００１４】
以下、本発明の実施形態について説明する。なお、本発明および本明細書において、光学ガラスのガラス組成は、特記しない限り、酸化物基準で表示する。ここで「酸化物基準のガラス組成」とは、ガラス原料が熔融時にすべて分解されて光学ガラス中で酸化物として存在するものとして換算することにより得られるガラス組成をいい、各ガラス成分の表記は慣習にならい、ＳｉＯ２、ＴｉＯ２などと記載する。ガラス成分の含有量および合計含有量は、特記しない限り質量基準であり、「％」は「質量％」を意味する。
【００１５】
ガラス成分の含有量は、公知の方法、例えば、誘導結合プラズマ発光分光分析法（ＩＣＰ−ＡＥＳ）、誘導結合プラズマ質量分析法（ＩＣＰ−ＭＳ）等の方法で定量することができる。また、本明細書および本発明において、構成成分の含有量が０％とは、この構成成分を実質的に含まないことを意味し、該成分が不可避的不純物レベルで含まれることを許容する。
【００１６】
また、本明細書では、屈折率は、特記しない限り、ヘリウムのｄ線（波長５８７．５６ｎｍ）における屈折率ｎｄをいう。
【００１７】
以下に、本発明の光学ガラスを、第１実施形態、第２実施形態、第３実施形態として説明する。
【００１８】
第１実施形態
第１実施形態に係る光学ガラスは、
アッベ数νｄが３６．４０以上であり、
ＳｉＯ２の含有量が２５〜５５％であり、
Ｂ２Ｏ３の含有量が１３％以下であり、
Ｌｉ２Ｏの含有量が２０％以下であり、
Ｎａ２Ｏの含有量が１７％以下であり、
ＺｒＯ２の含有量が２〜２２％以下であり、
Ｎｂ２Ｏ５の含有量が１２〜４２％以下であり、
Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、
Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］が０．６０以上であり、
ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３％以上であり、
ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．００以下である。
【００１９】
第１実施形態に係る光学ガラスにおいて、アッベ数νｄは３６．４０以上である。アッベ数νｄは、３６．５０〜４５．００、３６．６０〜４３．００、３６．７０〜４１．００、３６．８０〜４０．００、または、３６．９０〜３９．５０とすることもできる。
【００２０】
アッベ数νｄは、各ガラス成分の含有量を適宜調整することにより所望の値にすることができる。相対的にアッベ数νｄを低くする成分、すなわち高分散化成分は、Ｎｂ２Ｏ５、ＴｉＯ２、ＺｒＯ２、ＷＯ３、Ｂｉ２Ｏ３、Ｔａ２Ｏ５等である。一方、相対的にアッベ数νｄを高くする成分、すなわち低分散化成分は、ＳｉＯ2、Ｂ２Ｏ３、Ｌｉ２Ｏ、Ｎａ２Ｏ、Ｋ２Ｏ、Ｌａ２Ｏ３、ＢａＯ、ＣａＯ、ＳｒＯ等である。
【００２１】
第１実施形態に係る光学ガラスにおいて、ＳｉＯ２の含有量は２５〜５５％である。ＳｉＯ２の含有量の下限は、好ましくは２７％であり、さらには２９％、３０％、３１％、３２％、３３％の順により好ましい。また、ＳｉＯ２の含有量の上限は、好ましくは５３％であり、さらには５０％、４８％、４６％、４４％、４２％、４０％、３８％の順により好ましい。ＳｉＯ２はガラスのネットワーク形成成分である。ＳｉＯ２の含有量が少なすぎると、再加熱時の安定性が低下するおそれがある。また、ＳｉＯ２の含有量が多すぎると、高分散性が損なわれ所望の光学恒数が得られにくく、また部分分散比Ｐｇ，Ｆが上昇するおそれがある。
【００２２】
第１実施形態に係る光学ガラスにおいて、Ｂ２Ｏ３の含有量は１３％以下である。Ｂ２Ｏ３の含有量の上限は、好ましくは１２％であり、さらには１１％、１０％、９％、８％の順により好ましい。また、Ｂ２Ｏ３の含有量の下限は、好ましくは０％であり、さらには１％、２％、３％の順により好ましい。Ｂ２Ｏ３の含有量は０％であってもよい。Ｂ２Ｏ３ガラスのネットワーク形成成分である。Ｂ２Ｏ３の含有量が多すぎると、高分散性が損なわれ所望の光学恒数が得られにくく、また部分分散比Ｐｇ，Ｆが上昇するおそれがある。Ｂ２Ｏ３の含有量が少なすぎると、再加熱時の安定性が低下するおそれがある。
【００２３】
第１実施形態に係るガラスにおいて、Ｌｉ２Ｏの含有量は２０％以下である。Ｌｉ２Ｏの含有量の上限は、好ましくは１８％であり、さらには１７％、１６％、１５％、１４％、１３％、１２％の順により好ましい。また、Ｌｉ２Ｏの含有量の下限は、好ましくは０％であり、さらには１％、２％、３％、４％、５％、６％、７％、８％の順により好ましい。Ｌｉ２Ｏはガラスの低粘性化および低Ｐｇ，Ｆ化に寄与する成分である。Ｌｉ２Ｏの含有量が多すぎると、再加熱時の安定性が低下するおそれがある。また、Ｌｉ２Ｏの含有量が少なすぎると、ガラスの粘性が上昇し、またＰｇ，Ｆが上昇するおそれがある。
【００２４】
第１実施形態に係るガラスにおいて、Ｎａ２Ｏの含有量は１７％以下である。Ｎａ２Ｏの含有量の上限は、好ましくは１６％であり、さらには１５％、１４％、１３％、１２％、１１％、１０％、９％の順により好ましい。Ｎａ２Ｏの含有量の下限は、好ましくは０％であり、さらには１％、２％、３％、４％、５％の順により好ましい。Ｎａ２Ｏの含有量は０％であってもよい。Ｎａ２Ｏは、Ｌｉ２Ｏと同様にガラスの低粘性化および低Ｐｇ，Ｆ化に寄与する成分である。Ｎａ２Ｏの含有量が多すぎると、再加熱時の安定性が低下するおそれがある。また、Ｎａ２Ｏの含有量が少なすぎると、ガラスの粘性が上昇し、またＰｇ，Ｆが上昇するおそれがある。
【００２５】
第１実施形態に係るガラスにおいて、ＺｒＯ２の含有量は２〜２２％である。ＺｒＯ２の含有量の下限は、好ましくは４％であり、さらには５％、６％、７％、８％、９％の順により好ましい。また、ＺｒＯ２の含有量の上限は、好ましくは２０％であり、さらには１８％、１６％、１５％、１４％、１３％の順により好ましい。ＺｒＯ２は低Ｐｇ，Ｆ化に寄与する成分である。ＺｒＯ２の含有量が多すぎると、液相温度ＬＴが上昇するおそれがある。また、ＺｒＯ２の含有量が少なすぎると、Ｐｇ，Ｆが上昇するおそれがある。
【００２６】
第１実施形態に係る光学ガラスにおいて、Ｎｂ２Ｏ５の含有量は１２〜４２％である。Ｎｂ２Ｏ５の含有量の下限は、好ましくは１４％であり、さらには１６％、１８％、２０％、２１％、２２％、２３％、２４％、２５％の順により好ましい。また、Ｎｂ２Ｏ５の含有量の上限は、好ましくは４０％であり、さらには３８％、３６％、３４％、３３％、３２％、３１％、３０％の順により好ましい。Ｎｂ２Ｏ５は、高分散化と低Ｐｇ，Ｆ化との両立に寄与する成分である。Ｎｂ２Ｏ５の含有量が多すぎると、再加熱時の安定性が低下するおそれがあり、また熔解性が低下するおそれがある。Ｎｂ２Ｏ５の含有量が少なすぎると、低分散化するおそれがある。
【００２７】
第１実施形態に係る光学ガラスにおいて、Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］は２．００以下である。該質量比の上限は、好ましくは１．９５であり、さらには１．９０、１．８５、１．８０、１．７５、１．７４、１．７３、１．７２、１．７１、１．７０の順により好ましい。また、該質量比の下限は、好ましくは１．００であり、さらには１．１０、１．２０、１．２５、１．３０、１．３２、１．３４、１．３６、１．３８、１．４０の順により好ましい。該質量比を上記範囲とすることで、アッベ数νｄを所望の範囲に制御できる。該質量比が大きすぎると、アッベ数νｄが所望の範囲から外れるおそれがある。また、該質量比が小さすぎると、再加熱時の安定性が低下するおそれがある。
【００２８】
第１実施形態に係る光学ガラスにおいて、Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］は０．６０以上である。該質量比の下限は、好ましくは０．６２であり、さらには０．６４、０．６６、０．６８、０．７０、０．７２、０．７４、０．７６、０．７８、０．８０の順により好ましい。また、該質量比の上限は、好ましくは１であり、また該質量比は１であることがより好ましい。該質量比を上記範囲とすることで、ガラスのＰｇ，Ｆを低下させることができる。該質量比が小さすぎると、後述する式〔８〕で示されるΔＰｇ，Ｆが上昇するおそれがある。
【００２９】
第１実施形態に係る光学ガラスにおいて、ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量は９３％以上である。該合計含有量の下限は、好ましくは９４％であり、さらには９５％、９６％、９７％、９８％、９９％の順により好ましい。また、該合計含有量の上限は、好ましくは１００％であり、また該合計含有量は１００％であることがより好ましい。該合計含有量が小さすぎると、ガラスの着色が増大するおそれがあり、また、所望の光学恒数が得られず、再加熱時の安定性等が悪化するおそれがある。さらに、ガラスの原料コストが増大するおそれがある。
【００３０】
第１実施形態に係る光学ガラスにおいて、ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］は５．００以下である。該質量比の上限は、好ましくは４．８０であり、さらには４．７０、４．５０、４．４０、４．３０、４．２０、４．１０、４．００順により好ましい。また、該質量比の下限は、好ましくは２．００であり、さらには２．２０、２．４０、２．６０、２．８０、３．００、３．２０、３．３０、３．４０、３．５０の順により好ましい。該質量比を上記範囲とすることで、低Ｐｇ，Ｆ化と再加熱時の安定性の向上とを両立できる。該質量比が大きすぎると、Ｐｇ，Ｆが上昇するおそれがある。該質量比が小さすぎると、液相温度ＬＴが上昇するおそれがあり、また、再加熱時の安定性が低下するおそれがある。
【００３１】
第１実施形態に係る光学ガラスにおいて、ＳｉＯ２の含有量に対するＢ２Ｏ３の含有量の質量比［Ｂ２Ｏ３／ＳｉＯ２］の上限は、好ましくは０．２４０であり、さらには０．２３８、０．２３６、０．２３４、０．２３２、０．２３０の順により好ましい。該質量比の下限は、好ましくは０．０２０であり、さらには０．０３０、０．０４０、０．０５０、０．０６０の順により好ましい。該質量比を上記範囲とすることで、比重を低減し、透過率を向上できる。
【００３２】
第１実施形態に係る光学ガラスにおいて、ＺｒＯ２の含有量に対するＢ２Ｏ３の含有量の質量比［Ｂ２Ｏ３／ＺｒＯ２］の上限は、好ましくは１．０５であり、さらには１．００、０．９５、０．９０、０．８５、０．８０、０．７５の順により好ましい。該質量比の下限は、好ましくは０．００であり、さらには０．０２、０．０４、０．０６、０．０８、０．１０、０．１２、０．１４、０．１６、０．１８、０．２０の順により好ましい。該質量比を上記範囲とすることで、Ｐｇ，Ｆを低下させることができる。
【００３３】
第１実施形態に係る光学ガラスにおいて、Ｌｉ２Ｏ、Ｎａ２ＯおよびＫ２Ｏの合計含有量Ｒ２Ｏに対するＮａ２Ｏの含有量の質量比［Ｎａ２Ｏ／Ｒ２Ｏ］の上限は、好ましくは０．８０であり、さらには０．７９、０．７８、０．７７、０．７６、０．７５、０．７０、０．６９、０．６８、０．６７、０．６６、０．６５の順により好ましい。該質量比の下限は、好ましくは０．００であり、さらには０．０５、０．１０、０．１５、０．２０、０．２５の順により好ましい。該質量比を上記範囲とすることで、再加熱時の安定性の低下を抑制できる。
【００３４】
第１実施形態に係る光学ガラスにおいて、ＳｉＯ２、Ｂ２Ｏ３およびＰ２Ｏ５の合計含有量に対するＬｉ２Ｏ、Ｎａ２ＯおよびＫ２Ｏの合計含有量Ｒ２Ｏの質量比と、Ｌｉ２Ｏ、Ｎａ２ＯおよびＫ２Ｏの合計含有量Ｒ２Ｏに対するＮａ２Ｏの含有量の質量比との合計［｛Ｒ２Ｏ／（ＳｉＯ２＋Ｂ２Ｏ３＋Ｐ２Ｏ５）｝＋（Ｎａ２Ｏ／Ｒ２Ｏ）］の上限は、好ましくは１．３０であり、さらには１．２８、１．２６、１．２４、１．２２、１．２０、１．１８、１．１６、１．１４、１．１２、１．１０、１．０８、１．０６、１．０４、１．０２、１．００の順により好ましい。該合計の下限は、好ましくは０．３０であり、さらには０．３５、０．４０、０．４５、０．５０、０．５５、０．６０、０．６５の順により好ましい。該合計を上記範囲とすることで、再加熱時の安定性の低下を抑制できる。
【００３５】
第１実施形態に係る光学ガラスにおいて、ＺｒＯ２の含有量に対するＬｉ２Ｏ、Ｎａ２ＯおよびＫ２Ｏの合計含有量Ｒ２Ｏの質量比［Ｒ２Ｏ／ＺｒＯ２］の上限は、好ましくは２．００であり、さらには１．９５、１．９０、１．８５、１．８０、１．７８、１．７６、１．７４、１．７２、１．７０、１．６８、１．６６、１．６４、１．６２、１．６０の順により好ましい。該質量比の下限は、好ましくは１．００であり、さらには１．０５、１．１０、１．１５、１．２０、１．２５、１．３０、１．３５、１．４０、１．４５の順により好ましい。該質量比を上記範囲とすることで、再加熱時の安定性の低下を抑制しつつ、Ｐｇ，Ｆの上昇を抑制できる。
【００３６】
（ガラス成分）
第１実施形態に係る光学ガラスにおける上記以外のガラス成分の含有量および比率について、以下に非制限的な例を示す。
【００３７】
第１実施形態に係る光学ガラスにおいて、Ｐ２Ｏ５の含有量の上限は、好ましくは１０．０％であり、さらには９．０％、８．０％、７．０％、６．０％、５．０％、４．０％の順により好ましい。また、Ｐ２Ｏ５の含有量の下限は、好ましくは０％であり、さらには０．５％、１．０％、１．５％、２．０％、２．５％、または、３．０％であってもよい。Ｐ２Ｏ５の含有量は０％であってもよい。Ｐ２Ｏ５の含有量を上記範囲とすることで、部分分散比Ｐｇ，Ｆの上昇を抑制し、ガラスの熱的安定性を保持できる。
【００３８】
第１実施形態に係る光学ガラスにおいて、ＳｉＯ２、Ｂ２Ｏ３およびＰ２Ｏ５の合計含有量［ＳｉＯ２＋Ｂ２Ｏ３＋Ｐ２Ｏ５］の上限は、好ましくは５０．０％であり、さらには４９．５％、４９．０％、４８．５％、４８．０％、４７．５％、４７．０％、４６．５％、４６．０％、４５．５％、４５．０％の順により好ましい。また、合計含有量［ＳｉＯ２＋Ｂ２Ｏ３＋Ｐ２Ｏ５］の下限は、好ましくは３０．０％であり、さらには３１．０％、３２．０％、３３．０％、３４．０％、３５．０％、３６．０％、３７．０％、３８．０％、３９．０％、４０．０％の順により好ましい。
【００３９】
第１実施形態に係る光学ガラスにおいて、Ａｌ２Ｏ３の含有量の上限は、好ましくは２０．０％であり、さらには１５．０％、１０．０％、５．０％、３．０％、１．０％の順により好ましい。Ａｌ２Ｏ３の含有量は０％であってもよい。Ａｌ２Ｏ３の含有量を上記範囲とすることで、ガラスの耐失透性および熱的安定性を保持できる。
【００４０】
第１実施形態に係る光学ガラスにおいて、Ｋ２Ｏの含有量の上限は、好ましくは２５．０％であり、さらには２０．０％、１８．０％、１６．０％、１４．０％、１２．０％、１０．０％、５．０％、２．０％、１．０％の順により好ましい。Ｋ２Ｏの含有量の下限は、好ましくは０％であり、より好ましくは０．５％である。Ｋ２Ｏの含有量は０％であってもよい。
【００４１】
Ｋ２Ｏは、部分分散比Ｐｇ，Ｆの低減に寄与する成分であり、液相温度を下げ、ガラスの熱的安定性を改善する働きを有するが、これらの含有量が多くなると、化学的耐久性、耐候性、再加熱時の安定性が低下する。そのため、Ｋ２Ｏの含有量は、上記範囲であることが好ましい。
【００４２】
第１実施形態に係る光学ガラスにおいて、Ｌｉ２Ｏ、Ｎａ２ＯおよびＫ２Ｏの合計含有量Ｒ２Ｏ［Ｌｉ２Ｏ＋Ｎａ２Ｏ＋Ｋ２Ｏ］の上限は、好ましくは２５．０％であり、さらには２４．０％、２３．０％、２２．０％、２１．０％、２０．０％の順により好ましい。また、合計含有量Ｒ２Ｏの下限は、好ましくは５．０％であり、さらには６．０％、７．０％、８．０％、９．０％、１０．０％の順により好ましい。合計含有量Ｒ２Ｏを上記範囲とすることで、ガラスの粘性を低下させ、またＰｇ，Ｆの上昇を抑制できる。
【００４３】
第１実施形態に係る光学ガラスにおいて、Ｃｓ２Ｏの含有量の上限は、好ましくは１０％であり、さらには５％、３％、１％の順により好ましい。Ｃｓ２Ｏの含有量の下限は、好ましくは０％である。
【００４４】
Ｃｓ２Ｏは、ガラスの熱的安定性を改善する働きを有するが、含有量が多くなると、化学的耐久性、耐候性が低下する。そのため、Ｃｓ２Ｏの含有量は、上記範囲であることが好ましい。
【００４５】
第１実施形態に係る光学ガラスにおいて、ＴｉＯ２の含有量の上限は、好ましくは１５．０％であり、さらには１４．０％、１３．０％、１２．０％、１１．０％、１０．０％、９．０％、８．０％、７．０％、６．０％、５．０％の順により好ましい。また、ＴｉＯ２の含有量の下限は、好ましくは０％であり、さらには０．５％、１．０％、１．５％、２．０％、２．５％、または、３．０％であってもよい。ＴｉＯ２の含有量は０％であってもよい。ＴｉＯ２の含有量を上記範囲とすることで、所望の光学恒数を実現し、またＰｇ，Ｆの上昇を抑制し、比重の増大を抑えることができる。
【００４６】
第１実施形態に係る光学ガラスにおいて、ＷＯ３の含有量の上限は、好ましくは５％であり、さらには４％、３％、２％の順により好ましい。ＷＯ３の含有量は０％であってもよい。ＷＯ３の含有量を上記範囲とすることで、透過率を高めることができ、また、部分分散比Ｐｇ，Ｆおよび比重を低減できる。
【００４７】
第１実施形態に係る光学ガラスにおいて、Ｂｉ２Ｏ３の含有量の上限は、好ましくは５％であり、さらには４％、３％、２％の順により好ましい。また、Ｂｉ２Ｏ３の含有量の下限は、好ましくは０％である。Ｂｉ２Ｏ３の含有量を上記範囲とすることで、透過率を高めることができ、また、部分分散比Ｐｇ，Ｆおよび比重を低減できる。
【００４８】
第１実施形態に係る光学ガラスにおいて、Ｎｂ２Ｏ５、ＴｉＯ２およびＺｒＯ２の合計含有量とＳｉＯ２およびＢ２Ｏ３の合計含有量との質量比［（Ｎｂ２Ｏ５＋ＴｉＯ２＋ＺｒＯ２）／（ＳｉＯ２＋Ｂ２Ｏ３）］の上限は、好ましくは１．５０であり、さらには１．４５、１．４０、１．３５、１．３０、１．２５、１．２０、１．１５、１．１０、１．０５、１．００の順により好ましい。該質量比の下限は、好ましくは０．５０であり、さらには０．５５、０．６０、０．６２、０．６４、０．６６、０．６８、０．７０、０．７２、０．７４、０．７６の順により好ましい。該質量比を上記範囲とすることで、屈折率を所望の範囲とすることができる。
【００４９】
第１実施形態に係る光学ガラスにおいて、Ｔａ２Ｏ５の含有量の上限は、好ましくは５．０％であり、さらには４．０％、３．０％、２．０％、１．０％の順により好ましい。また、Ｔａ２Ｏ５の含有量の下限は、好ましくは０％である。
【００５０】
Ｔａ２Ｏ５は、ガラスの熱的安定性を改善する働きを有するガラス成分であり、部分分散比Ｐｇ，Ｆを低下させる成分である。一方、Ｔａ２Ｏ５の含有量が多くなると、原料費コストが高くなる。また、比重が上昇する。そのため、Ｔａ２Ｏ５の含有量は上記範囲であることが好ましい。
【００５１】
第１実施形態に係る光学ガラスにおいて、Ｎｂ２Ｏ５、ＴｉＯ２、Ｂｉ２Ｏ３、ＷＯ３およびＴａ２Ｏ５の合計含有量［Ｎｂ２Ｏ５＋ＴｉＯ２＋Ｂｉ２Ｏ３＋ＷＯ３＋Ｔａ２Ｏ５］の上限は、好ましくは４０．０％であり、さらには３９．０％、３８．０％、３７．０％、３６．０％、３５．０％、３４．０％、３３．０％、３２．０％、３１．０％、３０．０％の順により好ましい。該合計含有量の下限は、好ましくは１５．０％であり、さらには１６．０％、１７．０％、１８．０％、１９．０％、２０．０％、２１．０％、２２．０％、２３．０％の順により好ましい。
【００５２】
第１実施形態に係る光学ガラスにおいて、ＺｒＯ２の含有量に対するＴａ２Ｏ５の含有量の質量比［Ｔａ２Ｏ５／ＺｒＯ２］の上限は、好ましくは０．４５であり、さらには０．４０、０．３５、０．３０、０．２５、０．２０、０．１５、０．１０、０．０５の順により好ましい。該質量比の下限は、好ましくは０であり、また該質量比は０であることがより好ましい。該質量比を上記範囲とすることで、光学恒数を所望の範囲とすることができ、またガラスの原料コストを低減できる。
【００５３】
第１実施形態に係る光学ガラスにおいて、Ｌｉ２Ｏ、Ｎａ２Ｏ、Ｋ２ＯおよびＺｒＯ２の合計含有量に対するＳｉＯ２、Ｂ２Ｏ３、Ｐ２Ｏ５、Ｎｂ２Ｏ５、ＴｉＯ２およびＷＯ３の合計含有量の質量比［（ＳｉＯ２＋Ｂ２Ｏ３＋Ｐ２Ｏ５＋Ｎｂ２Ｏ５＋ＴｉＯ２＋ＷＯ３）／（Ｌｉ２Ｏ＋Ｎａ２Ｏ＋Ｋ２Ｏ＋ＺｒＯ２）］の上限は、好ましくは３．５０であり、さらには３．４０、３．３０、３．２０、３．１０、３．００の順により好ましい。該質量比の下限は、好ましくは１．７０であり、さらには１．８０、１．９０、２．００、２．１０の順により好ましい。
【００５４】
第１実施形態に係る光学ガラスにおいて、Ｌｉ２Ｏ、Ｎａ２ＯおよびＫ２Ｏの合計含有量Ｒ２Ｏに対するＳｉＯ２、Ｂ２Ｏ３およびＰ２Ｏ５の合計含有量の質量比［（ＳｉＯ２＋Ｂ２Ｏ３＋Ｐ２Ｏ５）／Ｒ２Ｏ］の上限は、好ましくは４．００であり、さらには３．８０、３．６０、３．４０の順により好ましい。該質量比の下限は、好ましくは１．５０であり、さらには１．６０、１．７０、１．８０、１．９０、２．００の順により好ましい。
【００５５】
第１実施形態に係る光学ガラスにおいて、ＺｒＯ２の含有量に対するＮｂ２Ｏ５の含有量の質量比［Ｎｂ２Ｏ５／ＺｒＯ２］の上限は、好ましくは３．２０であり、さらには２．９０、２．７０、２．５０の順により好ましい。該質量比の下限は、好ましくは１．２０であり、さらには１．４０、１．６０、１．８０の順により好ましい。
【００５６】
第１実施形態に係る光学ガラスにおいて、Ｌｉ２Ｏ、Ｎａ２ＯおよびＫ２Ｏの合計含有量Ｒ２Ｏに対するＳｉＯ２、Ｂ２Ｏ３およびＰ２Ｏ５の合計含有量の質量比と、ＺｒＯ２の含有量に対するＮｂ２Ｏ５の含有量の質量比との合計［｛（ＳｉＯ２＋Ｂ２Ｏ３＋Ｐ２Ｏ５）／Ｒ２Ｏ｝＋（Ｎｂ２Ｏ５／ＺｒＯ２）］の上限は、好ましくは６．２０であり、さらには５．８０、５．６０、５．５０、５．１０、５．００の順により好ましい。該質量比の下限は、好ましくは３．００であり、さらには３．１０、３．２０、３．３０、３．４０、３．５０、３．６０、３．７０、３．８０、３．９０、３．９５、４．００、４．０５、４．１０の順により好ましい。
【００５７】
第１実施形態に係る光学ガラスにおいて、ＭｇＯの含有量の上限は、好ましくは２０％であり、さらには１０％、５％、３％の順により好ましい。また、ＭｇＯの含有量の下限は、好ましくは０％である。
【００５８】
第１実施形態に係る光学ガラスにおいて、ＣａＯの含有量の上限は、好ましくは２０％であり、さらには１８％、１６％、１４％の順により好ましい。また、ＣａＯの含有量の下限は、好ましくは０％であり、さらには１．０％、１．５％、２．０％の順により好ましい。
【００５９】
第１実施形態に係る光学ガラスにおいて、ＳｒＯの含有量の上限は、好ましくは２０％であり、さらには１０％、５％、３％の順により好ましい。また、ＳｒＯの含有量の下限は、好ましくは０％である。
【００６０】
第１実施形態に係る光学ガラスにおいて、ＢａＯの含有量の上限は、好ましくは１０％であり、さらには５．０％、３．０％、２．０％の順により好ましい。ＢａＯの含有量の下限は、好ましくは０％である。
【００６１】
ＭｇＯ、ＣａＯ、ＳｒＯ、ＢａＯは、いずれもガラスの熱的安定性および耐失透性を改善させる働きを有するガラス成分である。しかし、これらガラス成分の含有量が多くなると、比重が増加し、高分散性が損なわれ、また、ガラスの熱的安定性および耐失透性が低下する。そのため、これらガラス成分の各含有量は、それぞれ上記範囲であることが好ましい。
【００６２】
第１実施形態に係る光学ガラスにおいて、ＺｎＯの含有量の上限は、好ましくは１０％であり、さらには５．０％、３．０％、２．０％の順により好ましい。また、ＺｎＯの含有量の下限は、好ましくは０％である。
【００６３】
ＺｎＯは、ガラスの熱的安定性を改善する働きを有するガラス成分である。しかし、ＺｎＯの含有量が多すぎると比重が上昇する。そのため、ガラスの熱的安定性を改善し、所望の光学恒数を維持する観点から、ＺｎＯの含有量は上記範囲であることが好ましい。
【００６４】
第１実施形態に係る光学ガラスにおいて、ＭｇＯ、ＣａＯ、ＳｒＯ、ＢａＯおよびＺｎＯの合計含有量ＲＯ［ＭｇＯ＋ＣａＯ＋ＳｒＯ＋ＢａＯ＋ＺｎＯ］の上限は、好ましくは２０．０％であり、さらには１５．０％、１０．０％、８．０％、６．０％、４．０％、３．０％の順により好ましい。該合計含有量の下限は、好ましくは０％である。該合計含有量を上記範囲とすることで、屈折率ｎｄを所望の範囲とすることができる。
【００６５】
第１実施形態に係る光学ガラスにおいて、ＺｒＯ２の含有量に対するＭｇＯ、ＣａＯ、ＳｒＯ、ＢａＯおよびＺｎＯの合計含有量ＲＯの質量比［ＲＯ／ＺｒＯ２］の上限は、好ましくは０．７４であり、さらには０．７０、０．６０、０．５０、０．４０、０．３０、０．２０、０．１０の順により好ましい。該質量比の下限は、好ましくは０である。該質量比を上記範囲とすることで、Ｐｇ，Ｆを低減することができ、また、屈折率ｎｄを所望の範囲とすることができる。
【００６６】
第１実施形態に係るガラスにおいて、Ｙ２Ｏ３の含有量の上限は、好ましくは２０％であり、さらには１０％、５％、３％の順により好ましい。また、Ｙ２Ｏ３の含有量の下限は、好ましくは０％である。
【００６７】
Ｙ２Ｏ３の含有量が多くなり過ぎるとガラスの熱的安定性が低下し、製造中にガラスが失透しやすくなる。また、高分散性が損なわれるおそれがある。したがって、ガラスの熱的安定性の低下を抑制する観点から、Ｙ２Ｏ３の含有量は上記範囲であることが好ましい。
【００６８】
第１実施形態に係るガラスにおいて、Ｓｃ２Ｏ３の含有量は、好ましくは２％以下である。また、Ｓｃ２Ｏ３の含有量の下限は、好ましくは０％である。
【００６９】
第１実施形態に係るガラスにおいて、ＨｆＯ２の含有量は、好ましくは２％以下である。また、ＨｆＯ２の含有量の下限は、好ましくは０％である。
【００７０】
Ｓｃ２Ｏ３、ＨｆＯ２は、ガラスの高分散性を高める働きを有するが、高価な成分である。そのため、Ｓｃ２Ｏ３、ＨｆＯ２の各含有量は上記範囲であることが好ましい。
【００７１】
第１実施形態に係るガラスにおいて、Ｌｕ２Ｏ３の含有量は、好ましくは２％以下である。また、Ｌｕ２Ｏ３の含有量の下限は、好ましくは０％である。
【００７２】
Ｌｕ２Ｏ３は、ガラスの高分散性を高める働きを有するが、分子量が大きいことから、ガラスの比重を増加させるガラス成分でもある。そのため、Ｌｕ２Ｏ３の含有量は上記範囲であることが好ましい。
【００７３】
第１実施形態に係るガラスにおいて、ＧｅＯ２の含有量は、好ましくは２％以下である。また、ＧｅＯ２の含有量の下限は、好ましくは０％である。
【００７４】
ＧｅＯ２は、ガラスの高分散性を高める働きを有するが、一般的に使用されるガラス成分の中で、突出して高価な成分である。したがって、ガラスの製造コストを低減する観点から、ＧｅＯ２の含有量は上記範囲であることが好ましい。
【００７５】
第１実施形態に係る光学ガラスにおいて、Ｌａ２Ｏ３の含有量の上限は、好ましくは１０．０％であり、さらには９．０％、８．０％、７．０％、６．０％、５．０％、４．０％の順により好ましい。また、Ｌａ２Ｏ３の含有量の下限は、好ましくは０．１％であり、さらには０．２％、０．３％、０．４％の順により好ましい。Ｌａ２Ｏ３の含有量は０％であってもよい。Ｌａ２Ｏ３の含有量の上限を上記範囲とすることで、比重の増大を抑制できる。
【００７６】
第１実施形態に係るガラスにおいて、Ｇｄ２Ｏ３の含有量は、好ましくは２％以下である。また、Ｇｄ２Ｏ３の含有量の下限は、好ましくは０％である。
【００７７】
Ｇｄ２Ｏ３の含有量が多くなり過ぎるとガラスの熱的安定性が低下する。また、Ｇｄ２Ｏ３の含有量が多くなり過ぎるとガラスの比重が増大し、好ましくない。また原料コストが増大するおそれがある。したがって、ガラスの熱的安定性を良好に維持しつつ、比重の増大を抑制する観点から、Ｇｄ２Ｏ３の含有量は上記範囲であることが好ましい。
【００７８】
第１実施形態に係るガラスにおいて、Ｙｂ２Ｏ３の含有量は、好ましくは２％以下である。また、Ｙｂ２Ｏ３の含有量の下限は、好ましくは０％である。
【００７９】
Ｙｂ２Ｏ３は、Ｌａ２Ｏ３、Ｇｄ２Ｏ３、Ｙ２Ｏ３と比べて分子量が大きいため、ガラスの比重を増大させる。また、Ｙｂ２Ｏ３の含有量が多すぎるとガラスの熱的安定性が低下する。ガラスの熱的安定性の低下を防ぎ、比重の増大を抑制する観点から、Ｙｂ２Ｏ３の含有量は上記範囲であることが好ましい。
【００８０】
第１実施形態に係るガラスは、主として上述のガラス成分、すなわち、必須成分としてＳｉＯ２、ＺｒＯ２、およびＮｂ２Ｏ５、任意成分としてＢ２Ｏ３、Ｌｉ２Ｏ、Ｎａ２Ｏ、Ｐ２Ｏ５、Ａｌ２Ｏ３、Ｋ２Ｏ、Ｃｓ２Ｏ、ＴｉＯ２、ＷＯ３、Ｂｉ２Ｏ３、Ｔａ２Ｏ５、ＭｇＯ、ＣａＯ、ＳｒＯ、ＢａＯ、ＺｎＯ、Ｙ２Ｏ３、Ｓｃ２Ｏ３、ＨｆＯ２、Ｌｕ２Ｏ３、ＧｅＯ２、Ｌａ２Ｏ３、Ｇｄ２Ｏ３、およびＹｂ２Ｏ３で構成されていることが好ましい。上述のガラス成分の合計含有量は、好ましくは９５％以上であり、より好ましくは９８％以上である、さらに好ましくは９９％以上であり、特に好ましくは９９．５％以上である。
【００８１】
なお、第１実施形態に係るガラスは、基本的に上記ガラス成分により構成されることが好ましいが、本発明の作用効果を妨げない範囲において、その他の成分を含有することも可能である。また、本発明において、不可避的不純物の含有を排除するものではない。
【００８２】
上記成分の他に、上記光学ガラスは、清澄剤としてＳｂ２Ｏ３等を少量含有することもできる。清澄剤の総量（外割添加量）は０％以上、１％未満とすることが好ましく、０％以上０．５％以下とすることがより好ましい。
【００８３】
外割添加量とは、清澄剤を除く全ガラス成分の合計含有量を１００％としたときの清澄剤の添加量を重量百分率で表したものである。
【００８４】
Ｐｂ、Ａｓ、Ｃｅ、Ｔｈ等は、環境負荷が懸念される成分である。そのため、それぞれＰｂ、Ａｓ、Ｃｅ、Ｔｈの含有量は、酸化物換算でいずれも０〜０．１％であることが好ましく、０〜０．０５％であることがより好ましく、０〜０．０１％であることが一層好ましい。Ｐｂ、Ａｓ、Ｃｅ、Ｔｈは実質的に含まれないことが特に好ましい。
【００８５】
更に、上記光学ガラスは、可視領域の広い範囲にわたり高い透過率が得られる。こうした特長を活かすには、着色性の元素を含まないことが好ましい。着色性の元素としては、Ｃｕ、Ｃｏ、Ｎｉ、Ｆｅ、Ｃｒ、Ｅｕ、Ｎｄ、Ｅｒ、Ｖ等を例示することができる。いずれの元素とも、１００質量ｐｐｍ未満であることが好ましく、０〜８０質量ｐｐｍであることがより好ましく、０〜５０質量ｐｐｍであることが更に好ましく、実質的に含まれないことが特に好ましい。
【００８６】
また、Ｇａ、Ｔｅ、Ｔｂ等は、導入が不要な成分であり、高価な成分でもある。そのため、質量％表示によるＧａ２Ｏ３、ＴｅＯ２、ＴｂＯ２の含有量の範囲は、いずれも、それぞれ０〜０．１％であることが好ましく、０〜０．０５％であることがより好ましく、０〜０．０１％であることが更に好ましく、０〜０．００５％であることが一層好ましく、０〜０．００１％であることがより一層好ましく、実質的に含まれないことが特に好ましい。
【００８７】
（ガラス特性）
＜屈折率ｎｄ＞
第１実施形態に係る光学ガラスにおいて、屈折率ｎｄは、好ましくは１．８０〜１．５０である。屈折率ｎｄは、１．７５〜１．５５、または１．７０〜１．６０とすることもできる。
【００８８】
屈折率ｎｄは各ガラス成分の含有量を適宜調整することにより所望の値にすることができる。相対的に屈折率ｎｄを高める働きを有する成分（高屈折率化成分）は、Ｎｂ２Ｏ５、ＴｉＯ２、ＺｒＯ２、Ｔａ２Ｏ５、Ｌａ２Ｏ３等である。一方、相対的に屈折率ｎｄを低くする働きを有する成分（低屈折率化成分）は、ＳｉＯ2、Ｂ２Ｏ３、Ｌｉ２Ｏ、Ｎａ２Ｏ、Ｋ２Ｏ等である。また、例えば、高屈折率化成分Ｎｂ２Ｏ５、ＴｉＯ２およびＺｒＯ２の合計含有量と低屈折率成分ＳｉＯ２およびＢ２Ｏ３の合計含有量との質量比［（Ｎｂ２Ｏ５＋ＴｉＯ２＋ＺｒＯ２）／（ＳｉＯ２＋Ｂ２Ｏ３）］を増加させることにより屈折率ｎｄを高めることができ、該質量比を減少させることにより屈折率ｎｄを低下させることができる。
【００８９】
＜部分分散比Ｐｇ，Ｆ＞
第１実施形態に係る光学ガラスにおいて、部分分散比Ｐｇ，Ｆの上限は、好ましくは０．５８５０であり、さらには０．５８４５、０．５８４０、０．５８３５、０．５８３０、０．５８２５、０．５８２０、０．５８１５、０．５８１０、０．５８０５、０．５８００、０．５７９５、０．５７９０、０．５７８５、０．５７８０、０．５７７５、０．５７７０、０．５７６５、０．５７６０の順により好ましい。部分分散比Ｐｇ，Ｆを上記範囲とすることで、高次の色収差補正に好適な光学ガラスが得られる。一方、部分分散比Ｐｇ，Ｆの下限は、特に限定されないが、０．５７００を目安とする。
【００９０】
また、第１実施形態に係る光学ガラスにおいて、部分分散比Ｐｇ，Ｆは下記式〔１〕を満たすことが好ましい。
Ｐｇ，Ｆ≦０．６４８３−０．００１８０２×νｄ  ・・・〔１〕
部分分散比Ｐｇ，Ｆは、下記式〔２〕を満たすことがより好ましく、さらには、下記式〔３〕、下記式〔４〕、下記式〔５〕、下記式〔６〕、下記式〔７〕の順に満たすことがより好ましい。
Ｐｇ，Ｆ≦０．６４７０−０．００１８０２×νｄ  ・・・〔２〕
Ｐｇ，Ｆ≦０．６４６０−０．００１８０２×νｄ  ・・・〔３〕
Ｐｇ，Ｆ≦０．６４５０−０．００１８０２×νｄ  ・・・〔４〕
Ｐｇ，Ｆ≦０．６４４４−０．００１８０２×νｄ  ・・・〔５〕
Ｐｇ，Ｆ≦０．６４３９−０．００１８０２×νｄ  ・・・〔６〕
Ｐｇ，Ｆ≦０．６４３７−０．００１８０２×νｄ  ・・・〔７〕
【００９１】
部分分散比Ｐｇ，Ｆが上記式を満たすことで、第１実施形態に係る光学ガラスからなる光学素子は、広い波長範囲において色収差を良好に補正できる。
【００９２】
本願発明では、アッベ数νｄおよび部分分散比Ｐｇ，Ｆを次のように算出する。すなわち、日本工業規格（ＪＩＳ規格）  ＪＩＳ  Ｂ  ７０７１−１  光学ガラスの屈折率測定法―第１部：最小偏角法により、表Ａに示す１２の波長における屈折率を測定する。次に、日本工業規格（ＪＩＳ規格）  ＪＩＳ  Ｂ  ７０７１−１  光学ガラスの屈折率測定法−第１部：最小偏角法の附属書Ｂで定められているショットの分散式に、測定によって得た各線の屈折率をあてはめ、最小二乗法によりショットの分散式の定数を求める。そして、定数の定まったショットの分散式を使用して得た各線屈折率の値よりアッベ数νｄおよび部分分散比Ｐｇ，Ｆを算出する。
【００９３】
【表Ａ】
2020203804.tif 000002
ショットの分散式：  ｎ２＝ａ０＋ａ１λ２＋ａ２λ−２＋ａ３λ−４＋ａ４λ−６＋ａ５λ−８
ここで、ｎは屈折率、λは波長（μｍ）、ａ０、ａ１、ａ２、ａ３、ａ４、ａ５は定数である。
【００９４】
本願発明では、部分分散比Ｐｇ，Ｆは、上記のように１２の異なる波長（スペクトル線）において測定した屈折率の値を用い、ショットの分散式と呼ばれる屈折率と波長とを関係付ける式の波長項の係数をフィッティングにより求め、これら係数を定めた後に当該分散式を用いて算出する。１２の異なる波長において測定した屈折率の値を使用することにより、高い精度で部分分散比Ｐｇ，Ｆを算出することができる。一方、屈折率を測定する波長の数を減らし、簡略化した方法によって部分分散比Ｐｇ，Ｆを算出することもできるが、精度が十分でなく、１２の異なる波長において測定した屈折率を使用して算出される値と比較して簡略な方法で算出した部分分散比Ｐｇ，Ｆのほうが小さい値になる傾向がある。すなわち、部分分散比Ｐｇ，Ｆの値が同じであっても、その算出方法によって実際の色収差の補正に関する性能に優劣が生じる場合がある。具体的には、上述のとおり簡略な方法で算出した部分分散比Ｐｇ，Ｆは小さく見積もられるから、そのＰｇ，Ｆの値が１２の異なる波長において測定した屈折率を使用して算出される部分分散比Ｐｇ，Ｆと同じ値であっても、実際の色収差の補正に関する性能は劣ることがある。
【００９５】
また、ΔＰｇ，Ｆはノーマルラインに対するＰｇ，Ｆの偏差として、式〔８〕のようにして求められる。
ΔＰｇ，Ｆ＝Ｐｇ，Ｆ―（０．６４８３−０．００１８０２×νｄ）  ・・・〔８〕
一般的に光学ガラスではＰｇ，Ｆはアッベ数νｄが減少するほど増大する傾向があるため、ΔＰｇ，Ｆを異常分散性の指標とすることが一般的である。
【００９６】
＜ガラスの比重＞
第１実施形態に係る光学ガラスの比重は、好ましくは３．３０以下であり、より好ましくは３．２０以下であり、さらに好ましくは３．１０以下である。
相対的に比重を高くする成分は、ＢａＯ、Ｌａ２Ｏ３、ＺｒＯ２、Ｎｂ２Ｏ５、Ｔａ２Ｏ５等である。一方、相対的に比重を低くする成分は、ＳｉＯ2、Ｂ２Ｏ３、Ｌｉ２Ｏ、Ｎａ２Ｏ、Ｋ２Ｏ等である。これら成分の含有量を適宜調整することで比重を制御することができる。
【００９７】
＜再加熱時の安定性＞
第１実施形態に係る光学ガラスにおいて、ガラス転移温度Ｔｇで１０分間加熱し、さらにそのＴｇよりも２２０℃高い温度で１０分間加熱したときの、１ｇあたりに観察される結晶数は、好ましくは２５個以下、より好ましくは２０個以下、さらに好ましくは１０個以下である。
【００９８】
なお、再加熱時の安定性は以下のように評価する。１ｃｍ×１ｃｍ×１ｃｍの大きさのガラス試料を、そのガラス試料のガラス転移温度Ｔｇに設定した第１の試験炉で１０分間加熱し、さらにそのガラス転移温度Ｔｇよりも２２０℃高い温度に設定した第２の試験炉で１０分間加熱した後、結晶の有無を光学顕微鏡（観察倍率：４０〜１００倍）で確認する。そして、１ｇあたりの結晶数を測定する。結晶数が少なければ安定性が高く、結晶数が多い場合は安定性が低いと評価できる。
【００９９】
＜ガラス転移温度Ｔｇ＞
第１実施形態に係る光学ガラスのガラス転移温度Ｔｇの上限は、好ましくは６５０℃であり、さらには６４０℃、６３０℃、６２０℃、６１０℃、６００℃、５９０℃、５８０℃、５７０℃、５６０℃、の順により好ましい。また、ガラス転移温度Ｔｇの下限は、好ましくは４３０℃であり、さらには４４０℃、４５０℃、４６０℃、４７０℃の順により好ましい。ガラス転移温度Ｔｇは、各を調整することにより制御できる。
相対的にガラス転移温度Ｔｇを下げる成分は、Ｌｉ２Ｏ、Ｎａ２Ｏ、Ｋ２Ｏなどである。相対的にガラス転移温度Ｔｇを上げる成分は、Ｌａ２Ｏ３、ＺｒＯ２、Ｎｂ２Ｏ５などである。これらの成分の含有量を適宜調整することでガラス転移温度Ｔｇを制御できる。
【０１００】
＜ガラスの光線透過性＞
第１実施形態に係る光学ガラスの光線透過性は、着色度λ８０およびλ５により評価できる。
厚さ１０．０ｍｍ±０．１ｍｍのガラス試料について波長２００〜７００ｎｍの範囲で分光透過率を測定し、外部透過率が８０％となる波長をλ８０、外部透過率が５％となる波長をλ５とする。
【０１０１】
第１実施形態に係る光学ガラスのλ８０は、好ましくは５００ｎｍ以下であり、より好ましくは４７０ｎｍ以下であり、さらに好ましくは４５０ｎｍ以下である。λ５は、好ましくは３７０ｎｍ以下であり、より好ましくは３６０ｎｍ以下であり、さらに好ましくは３５０ｎｍ以下である。
【０１０２】
（光学ガラスの製造）
第１実施形態に係るガラスは、上記所定の組成となるようにガラス原料を調合し、調合したガラス原料により公知のガラス製造方法に従って作製すればよい。例えば、複数種の化合物を調合し、十分混合してバッチ原料とし、バッチ原料を石英坩堝や白金坩堝中に入れて粗熔解（ラフメルト）する。粗熔解によって得られた熔融物を急冷、粉砕してカレットを作製する。さらにカレットを白金坩堝中に入れて加熱、再熔融（リメルト）して熔融ガラスとし、さらに清澄、均質化した後に熔融ガラスを成形し、徐冷して光学ガラスを得る。熔融ガラスの成形、徐冷には、公知の方法を適用すればよい。
【０１０３】
なお、ガラス中に所望のガラス成分を所望の含有量となるように導入することができれば、バッチ原料を調合するときに使用する化合物は特に限定されないが、このような化合物として、酸化物、炭酸塩、硝酸塩、水酸化物、フッ化物等が挙げられる。
【０１０４】
（光学素子等の製造）
第１実施形態に係る光学ガラスを使用して光学素子を作製するには、公知の方法を適用すればよい。例えば、上記光学ガラスの製造において、熔融ガラスを鋳型に流し込んで板状に成形し、本発明に係る光学ガラスからなるガラス素材を作製する。得られたガラス素材を適宜、切断、研削、研磨し、プレス成形に適した大きさ、形状のカットピースを作製する。カットピースを加熱、軟化して、公知の方法でプレス成形（リヒートプレス）し、光学素子の形状に近似する光学素子ブランクを作製する。光学素子ブランクをアニールし、公知の方法で研削、研磨して光学素子を作製する。
【０１０５】
作製した光学素子の光学機能面には使用目的に応じて、反射防止膜、全反射膜などをコーティングしてもよい。
【０１０６】
本発明の一態様によれば、上記光学ガラスからなる光学素子を提供することができる。光学素子の種類としては、球面レンズ、非球面レンズ等のレンズ、プリズム、回折格子等を例示することができる。レンズの形状としては、両凸レンズ、平凸レンズ、両凹レンズ、平凹レンズ、凸メニスカスレンズ、凹メニスカスレンズ等の諸形状を例示することができる。光学素子は、上記光学ガラスからなるガラス成形体を加工する工程を含む方法により製造することができる。加工としては、切断、切削、粗研削、精研削、研磨等を例示することができる。こうした加工を行う際、上記ガラスを使用することにより、破損を軽減することができ、高品質の光学素子を安定して供給することができる。
【０１０７】
第２実施形態
第２実施形態に係る光学ガラスは、
アッベ数νｄが３６．４０以上であり、
ＳｉＯ２の含有量が２５〜５５％であり、
Ｂ２Ｏ３の含有量が１３％以下であり、
Ｌｉ２Ｏの含有量が２０％以下であり、
Ｎａ２Ｏの含有量が１７％以下であり、
ＺｒＯ２の含有量が２〜２２％以下であり、
Ｎｂ２Ｏ５の含有量が１２〜４２％以下であり、
Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、
Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］が０．６０以上であり、
ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３質量％以上であり、
ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．４５以下であり、
ＳｉＯ２の含有量に対するＢ２Ｏ３の含有量の質量比［Ｂ２Ｏ３／ＳｉＯ２］が０．２４０以下である。
【０１０８】
第２実施形態に係る光学ガラスにおいて、アッベ数νｄは３６．４０以上である。アッベ数νｄは、３６．５０〜４５．００、３６．６０〜４３．００、３６．７０〜４１．００、３６．８０〜４０．００、または、３６．９０〜３９．５０とすることもできる。
【０１０９】
アッベ数νｄは、各ガラス成分の含有量を適宜調整することにより所望の値にすることができる。相対的にアッベ数νｄを低くする成分、すなわち高分散化成分は、Ｎｂ２Ｏ５、ＴｉＯ２、ＺｒＯ２、ＷＯ３、Ｂｉ２Ｏ３、Ｔａ２Ｏ５等である。一方、相対的にアッベ数νｄを高くする成分、すなわち低分散化成分は、ＳｉＯ2、Ｂ２Ｏ３、Ｌｉ２Ｏ、Ｎａ２Ｏ、Ｋ２Ｏ、Ｌａ２Ｏ３、ＢａＯ、ＣａＯ、ＳｒＯ等である。
【０１１０】
第２実施形態に係る光学ガラスにおいて、ＳｉＯ２の含有量は２５〜５５％である。ＳｉＯ２の含有量の下限は、好ましくは２７％であり、さらには２９％、３０％、３１％、３２％、３３％の順により好ましい。また、ＳｉＯ２の含有量の上限は、好ましくは５３％であり、さらには５０％、４８％、４６％、４４％、４２％、４０％、３８％の順により好ましい。ＳｉＯ２はガラスのネットワーク形成成分である。ＳｉＯ２の含有量が少なすぎると、再加熱時の安定性が低下するおそれがある。また、ＳｉＯ２の含有量が多すぎると、高分散性が損なわれ所望の光学恒数が得られにくく、また部分分散比Ｐｇ，Ｆが上昇するおそれがある。
【０１１１】
第２実施形態に係る光学ガラスにおいて、Ｂ２Ｏ３の含有量は１３％以下である。Ｂ２Ｏ３の含有量の上限は、好ましくは１２％であり、さらには１１％、１０％、９％、８％の順により好ましい。また、Ｂ２Ｏ３の含有量の下限は、好ましくは０％であり、さらには１％、２％、３％の順により好ましい。Ｂ２Ｏ３の含有量は０％であってもよい。Ｂ２Ｏ３ガラスのネットワーク形成成分である。Ｂ２Ｏ３の含有量が多すぎると、高分散性が損なわれ所望の光学恒数が得られにくく、また部分分散比Ｐｇ，Ｆが上昇するおそれがある。Ｂ２Ｏ３の含有量が少なすぎると、再加熱時の安定性が低下するおそれがある。
【０１１２】
第２実施形態に係るガラスにおいて、Ｌｉ２Ｏの含有量は２０％以下である。Ｌｉ２Ｏの含有量の上限は、好ましくは１８％であり、さらには１７％、１６％、１５％、１４％、１３％、１２％の順により好ましい。また、Ｌｉ２Ｏの含有量の下限は、好ましくは０％であり、さらには１％、２％、３％、４％、５％、６％、７％、８％の順により好ましい。Ｌｉ２Ｏはガラスの低粘性化および低Ｐｇ，Ｆ化に寄与する成分である。Ｌｉ２Ｏの含有量が多すぎると、再加熱時の安定性が低下するおそれがある。また、Ｌｉ２Ｏの含有量が少なすぎると、ガラスの粘性が上昇し、またＰｇ，Ｆが上昇するおそれがある。
【０１１３】
第２実施形態に係るガラスにおいて、Ｎａ２Ｏの含有量は１７％以下である。Ｎａ２Ｏの含有量の上限は、好ましくは１６％であり、さらには１５％、１４％、１３％、１２％、１１％、１０％、９％の順により好ましい。Ｎａ２Ｏの含有量の下限は、好ましくは０％であり、さらには１％、２％、３％、４％、５％の順により好ましい。Ｎａ２Ｏの含有量は０％であってもよい。Ｎａ２Ｏは、Ｌｉ２Ｏと同様にガラスの低粘性化および低Ｐｇ，Ｆ化に寄与する成分である。Ｎａ２Ｏの含有量が多すぎると、再加熱時の安定性が低下するおそれがある。また、Ｎａ２Ｏの含有量が少なすぎると、ガラスの粘性が上昇し、またＰｇ，Ｆが上昇するおそれがある。
【０１１４】
第２実施形態に係るガラスにおいて、ＺｒＯ２の含有量は２〜２２％である。ＺｒＯ２の含有量の下限は、好ましくは４％であり、さらには５％、６％、７％、８％、９％の順により好ましい。また、ＺｒＯ２の含有量の上限は、好ましくは２０％であり、さらには１８％、１６％、１５％、１４％、１３％の順により好ましい。ＺｒＯ２は低Ｐｇ，Ｆ化に寄与する成分である。ＺｒＯ２の含有量が多すぎると、液相温度ＬＴが上昇するおそれがある。また、ＺｒＯ２の含有量が少なすぎると、Ｐｇ，Ｆが上昇するおそれがある。
【０１１５】
第２実施形態に係る光学ガラスにおいて、Ｎｂ２Ｏ５の含有量は１２〜４２％である。Ｎｂ２Ｏ５の含有量の下限は、好ましくは１４％であり、さらには１６％、１８％、２０％、２１％、２２％、２３％、２４％、２５％の順により好ましい。また、Ｎｂ２Ｏ５の含有量の上限は、好ましくは４０％であり、さらには３８％、３６％、３４％、３３％、３２％、３１％、３０％の順により好ましい。Ｎｂ２Ｏ５は、高分散化と低Ｐｇ，Ｆ化との両立に寄与する成分である。Ｎｂ２Ｏ５の含有量が多すぎると、再加熱時の安定性が低下するおそれがあり、また熔解性が低下するおそれがある。Ｎｂ２Ｏ５の含有量が少なすぎると、低分散化するおそれがある。
【０１１６】
第２実施形態に係る光学ガラスにおいて、Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］は２．００以下である。該質量比の上限は、好ましくは１．９５であり、さらには１．９０、１．８５、１．８０、１．７５、１．７４、１．７３、１．７２、１．７１、１．７０の順により好ましい。また、該質量比の下限は、好ましくは１．００であり、さらには１．１０、１．２０、１．２５、１．３０、１．３２、１．３４、１．３６、１．３８、１．４０の順により好ましい。該質量比を上記範囲とすることで、アッベ数νｄを所望の範囲に制御できる。該質量比が大きすぎると、アッベ数νｄを所望の範囲から外れるおそれがある。また、該質量比が小さすぎると、再加熱時の安定性が低下するおそれがある。
【０１１７】
第２実施形態に係る光学ガラスにおいて、Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］は０．６０以上である。該質量比の下限は、好ましくは０．６２であり、さらには０．６４、０．６６、０．６８、０．７０、０．７２、０．７４、０．７６、０．７８、０．８０の順により好ましい。また、該質量比の上限は、好ましくは１であり、また該質量比は１であることがより好ましい。該質量比を上記範囲とすることで、ガラスのＰｇ，Ｆを低下させることができる。該質量比が小さすぎると、式〔８〕で示されるΔＰｇ，Ｆが上昇するおそれがある。
【０１１８】
第２実施形態に係る光学ガラスにおいて、ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量は９３％以上である。該合計含有量の下限は、好ましくは９４％であり、さらには９５％、９６％、９７％、９８％、９９％の順により好ましい。また、該合計含有量の上限は、好ましくは１００％であり、また該合計含有量は１００％であることがより好ましい。該合計含有量が小さすぎると、ガラスの着色が増大するおそれがあり、また、所望の光学恒数が得られず、再加熱時の安定性等が悪化するおそれがある。さらに、ガラスの原料コストが増大するおそれがある。
【０１１９】
第２実施形態に係る光学ガラスにおいて、ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］は５．４５以下である。該質量比の上限は、好ましくは５．３０であり、さらには５．２０、５．１０、５．００、４．９０、４．８０、４．７０、４．５０、４．４０、４．３０、４．２０、４．１０、４．００の順により好ましい。また、該質量比の下限は、好ましくは２．００であり、さらには２．２０、２．４０、２．６０、２．８０、３．００、３．２０、３．３０、３．４０、３．５０の順により好ましい。該質量比を上記範囲とすることで、低Ｐｇ，Ｆ化と再加熱時の安定性の向上とを両立できる。該質量比が大きすぎると、Ｐｇ，Ｆが上昇するおそれがある。該質量比が小さすぎると、再加熱時の安定性が低下するおそれがある。
【０１２０】
第２実施形態に係る光学ガラスにおいて、ＳｉＯ２の含有量に対するＢ２Ｏ３の含有量の質量比［Ｂ２Ｏ３／ＳｉＯ２］は０．２４０以下である。該質量比の上限は、好ましくは０．２３８であり、さらには０．２３６、０．２３４、０．２３２、０．２３０の順により好ましい。該質量比の下限は、好ましくは０．０２０であり、さらには０．０３０、０．０４０、０．０５０、０．０６０の順により好ましい。該質量比を上記範囲とすることで、比重を低減し、透過率を向上できる。該質量比が大きすぎると、透過率が悪化するおそれがある。
【０１２１】
第２実施形態に係る光学ガラスにおいて、ＺｒＯ２の含有量に対するＢ２Ｏ３の含有量の質量比［Ｂ２Ｏ３／ＺｒＯ２］の上限は、好ましくは１．０５であり、さらには１．００、０．９５、０．９０、０．８５、０．８０、０．７５の順により好ましい。該質量比の下限は、好ましくは０．００であり、さらには０．０２、０．０４、０．０６、０．０８、０．１０、０．１２、０．１４、０．１６、０．１８、０．２０の順により好ましい。該質量比を上記範囲とすることで、Ｐｇ，Ｆを低下させることができる。
【０１２２】
第２実施形態に係る光学ガラスにおいて、Ｌｉ２Ｏ、Ｎａ２ＯおよびＫ２Ｏの合計含有量Ｒ２Ｏに対するＮａ２Ｏの含有量の質量比［Ｎａ２Ｏ／Ｒ２Ｏ］の上限は、好ましくは０．８０であり、さらには０．７９、０．７８、０．７７、０．７６、０．７５、０．７０、０．６９、０．６８、０．６７、０．６６、０．６５の順により好ましい。該質量比の下限は、好ましくは０．００であり、さらには０．０５、０．１０、０．１５、０．２０、０．２５の順により好ましい。該質量比を上記範囲とすることで、再加熱時の安定性の低下を抑制できる。
【０１２３】
第２実施形態に係る光学ガラスにおいて、ＳｉＯ２、Ｂ２Ｏ３およびＰ２Ｏ５の合計含有量に対するＬｉ２Ｏ、Ｎａ２ＯおよびＫ２Ｏの合計含有量Ｒ２Ｏの質量比と、Ｌｉ２Ｏ、Ｎａ２ＯおよびＫ２Ｏの合計含有量Ｒ２Ｏに対するＮａ２Ｏの含有量の質量比との合計［｛Ｒ２Ｏ／（ＳｉＯ２＋Ｂ２Ｏ３＋Ｐ２Ｏ５）｝＋（Ｎａ２Ｏ／Ｒ２Ｏ）］の上限は、好ましくは１．３０であり、さらには１．２８、１．２６、１．２４、１．２２、１．２０、１．１８、１．１６、１．１４、１．１２、１．１０、１．０８、１．０６、１．０４、１．０２、１．００の順により好ましい。該合計の下限は、好ましくは０．３０であり、さらには０．３５、０．４０、０．４５、０．５０、０．５５、０．６０、０．６５の順により好ましい。該合計を上記範囲とすることで、再加熱時の安定性の低下を抑制できる。
【０１２４】
第２実施形態に係る光学ガラスにおいて、ＺｒＯ２の含有量に対するＬｉ２Ｏ、Ｎａ２ＯおよびＫ２Ｏの合計含有量Ｒ２Ｏの質量比［Ｒ２Ｏ／ＺｒＯ２］の上限は、好ましくは２．００であり、さらには１．９５、１．９０、１．８５、１．８０、１．７８、１．７６、１．７４、１．７２、１．７０、１．６８、１．６６、１．６４、１．６２、１．６０の順により好ましい。該質量比の下限は、好ましくは１．００であり、さらには１．０５、１．１０、１．１５、１．２０、１．２５、１．３０、１．３５、１．４０、１．４５の順により好ましい。該質量比を上記範囲とすることで、再加熱時の安定性の低下を抑制しつつ、Ｐｇ，Ｆの上昇を抑制できる。
【０１２５】
第２実施形態に係る光学ガラスにおいて、上記以外のガラス成分の含有量および比率は、第１実施形態と同様とすることができる。
【０１２６】
また、第２実施形態に係る光学ガラスにおいて、上記以外のガラス特性は、第１実施形態と同様とすることができる。
【０１２７】
さらに、第２実施形態に係る光学ガラスの製造および光学素子等の製造も、第１実施形態と同様とすることができる。
【０１２８】
第３実施形態
第３実施形態に係る光学ガラスは、
アッベ数νｄが３６．４０以上であり、
ＳｉＯ２の含有量が２５〜５５％であり、
Ｂ２Ｏ３の含有量が１３％以下であり、
Ｌｉ２Ｏの含有量が２０％以下であり、
Ｎａ２Ｏの含有量が１７％以下であり、
ＺｒＯ２の含有量が２〜２２％以下であり、
Ｎｂ２Ｏ５の含有量が１２〜４２％以下であり、
Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］が２．００以下であり、
Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対するＬｉ２Ｏ、Ｎａ２ＯおよびＫ２Ｏの合計含有量Ｒ２Ｏの質量比［Ｒ２Ｏ／（Ｒ２Ｏ＋ＲＯ）］が０．６０以上であり、
ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量が９３質量％以上であり、
ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］が５．４５以下であり、
ＺｒＯ２の含有量に対するＢ２Ｏ３の含有量の質量比［Ｂ２Ｏ３／ＺｒＯ２］が１．０５以下である。
【０１２９】
第３実施形態に係る光学ガラスにおいて、アッベ数νｄは３６．４０以上である。アッベ数νｄは、３６．５０〜４５．００、３６．６０〜４３．００、３６．７０〜４１．００、３６．８０〜４０．００、または、３６．９０〜３９．５０とすることもできる。
【０１３０】
アッベ数νｄは、各ガラス成分の含有量を適宜調整することにより所望の値にすることができる。相対的にアッベ数νｄを低くする成分、すなわち高分散化成分は、Ｎｂ２Ｏ５、ＴｉＯ２、ＺｒＯ２、ＷＯ３、Ｂｉ２Ｏ３、Ｔａ２Ｏ５等である。一方、相対的にアッベ数νｄを高くする成分、すなわち低分散化成分は、ＳｉＯ2、Ｂ２Ｏ３、Ｌｉ２Ｏ、Ｎａ２Ｏ、Ｋ２Ｏ、Ｌａ２Ｏ３、ＢａＯ、ＣａＯ、ＳｒＯ等である。
【０１３１】
第３実施形態に係る光学ガラスにおいて、ＳｉＯ２の含有量は２５〜５５％である。ＳｉＯ２の含有量の下限は、好ましくは２７％であり、さらには２９％、３０％、３１％、３２％、３３％の順により好ましい。また、ＳｉＯ２の含有量の上限は、好ましくは５３％であり、さらには５０％、４８％、４６％、４４％、４２％、４０％、３８％の順により好ましい。ＳｉＯ２はガラスのネットワーク形成成分である。ＳｉＯ２の含有量が少なすぎると、再加熱時の安定性が低下するおそれがある。また、ＳｉＯ２の含有量が多すぎると、高分散性が損なわれ所望の光学恒数が得られにくく、また部分分散比Ｐｇ，Ｆが上昇するおそれがある。
【０１３２】
第３実施形態に係る光学ガラスにおいて、Ｂ２Ｏ３の含有量は１３％以下である。Ｂ２Ｏ３の含有量の上限は、好ましくは１２％であり、さらには１１％、１０％、９％、８％の順により好ましい。また、Ｂ２Ｏ３の含有量の下限は、好ましくは０％であり、さらには１％、２％、３％の順により好ましい。Ｂ２Ｏ３の含有量は０％であってもよい。Ｂ２Ｏ３ガラスのネットワーク形成成分である。Ｂ２Ｏ３の含有量が多すぎると、高分散性が損なわれ所望の光学恒数が得られにくく、また部分分散比Ｐｇ，Ｆが上昇するおそれがある。Ｂ２Ｏ３の含有量が少なすぎると、再加熱時の安定性が低下するおそれがある。
【０１３３】
第３実施形態に係るガラスにおいて、Ｌｉ２Ｏの含有量は２０％以下である。Ｌｉ２Ｏの含有量の上限は、好ましくは１８％であり、さらには１７％、１６％、１５％、１４％、１３％、１２％の順により好ましい。また、Ｌｉ２Ｏの含有量の下限は、好ましくは０％であり、さらには１％、２％、３％、４％、５％、６％、７％、８％の順により好ましい。Ｌｉ２Ｏはガラスの低粘性化および低Ｐｇ，Ｆ化に寄与する成分である。Ｌｉ２Ｏの含有量が多すぎると、再加熱時の安定性が低下するおそれがある。また、Ｌｉ２Ｏの含有量が少なすぎると、ガラスの粘性が上昇し、またＰｇ，Ｆが上昇するおそれがある。
【０１３４】
第３実施形態に係るガラスにおいて、Ｎａ２Ｏの含有量は１７％以下である。Ｎａ２Ｏの含有量の上限は、好ましくは１６％であり、さらには１５％、１４％、１３％、１２％、１１％、１０％、９％の順により好ましい。Ｎａ２Ｏの含有量の下限は、好ましくは０％であり、さらには１％、２％、３％、４％、５％の順により好ましい。Ｎａ２Ｏの含有量は０％であってもよい。Ｎａ２Ｏは、Ｌｉ２Ｏと同様にガラスの低粘性化および低Ｐｇ，Ｆ化に寄与する成分である。Ｎａ２Ｏの含有量が多すぎると、再加熱時の安定性が低下するおそれがある。また、Ｎａ２Ｏの含有量が少なすぎると、ガラスの粘性が上昇し、またＰｇ，Ｆが上昇するおそれがある。
【０１３５】
第３実施形態に係るガラスにおいて、ＺｒＯ２の含有量は２〜２２％である。ＺｒＯ２の含有量の下限は、好ましくは４％であり、さらには５％、６％、７％、８％、９％の順により好ましい。また、ＺｒＯ２の含有量の上限は、好ましくは２０％であり、さらには１８％、１６％、１５％、１４％、１３％の順により好ましい。ＺｒＯ２は低Ｐｇ，Ｆ化に寄与する成分である。ＺｒＯ２の含有量が多すぎると、液相温度ＬＴが上昇するおそれがある。また、ＺｒＯ２の含有量が少なすぎると、Ｐｇ，Ｆが上昇するおそれがある。
【０１３６】
第３実施形態に係る光学ガラスにおいて、Ｎｂ２Ｏ５の含有量は１２〜４２％である。Ｎｂ２Ｏ５の含有量の下限は、好ましくは１４％であり、さらには１６％、１８％、２０％、２１％、２２％、２３％、２４％、２５％の順により好ましい。また、Ｎｂ２Ｏ５の含有量の上限は、好ましくは４０％であり、さらには３８％、３６％、３４％、３３％、３２％、３１％、３０％の順により好ましい。Ｎｂ２Ｏ５は、高分散化と低Ｐｇ，Ｆ化との両立に寄与する成分である。Ｎｂ２Ｏ５の含有量が多すぎると、再加熱時の安定性が低下するおそれがあり、また熔解性が低下するおそれがある。Ｎｂ２Ｏ５の含有量が少なすぎると、低分散化するおそれがある。
【０１３７】
第３実施形態に係る光学ガラスにおいて、Ｎｂ２Ｏ５、ＴｉＯ２、Ｂｉ２Ｏ３、ＷＯ３およびＴａ２Ｏ５の合計含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／（Ｎｂ２Ｏ５＋ＴｉＯ２＋Ｂｉ２Ｏ３＋ＷＯ３＋Ｔａ２Ｏ５）］は２．００以下である。該質量比の上限は、好ましくは１．９５であり、さらには１．９０、１．８５、１．８０、１．７５、１．７４、１．７３、１．７２、１．７１、１．７０の順により好ましい。また、該質量比の下限は、好ましくは１．００であり、さらには１．１０、１．２０、１．２５、１．３０、１．３２、１．３４、１．３６、１．３８、１．４０の順により好ましい。該質量比を上記範囲とすることで、アッベ数νｄを所望の範囲に制御できる。該質量比が大きすぎると、アッベ数νｄを所望の範囲から外れるおそれがある。また、該質量比が小さすぎると、再加熱時の安定性が低下するおそれがある。
【０１３８】
第３実施形態に係る光学ガラスにおいて、Ｌｉ２Ｏ、Ｎａ２ＯおよびＫ２Ｏの合計含有量Ｒ２ＯとＭｇＯ、ＣａＯ、ＳｒＯ、ＢａＯおよびＺｎＯの合計含有量ＲＯとの合計に対する合計含有量Ｒ２Ｏの質量比［Ｒ２Ｏ／（Ｒ２Ｏ＋ＲＯ）］は０．６０以上である。該質量比の下限は、好ましくは０．６２であり、さらには０．６４、０．６６、０．６８、０．７０、０．７２、０．７４、０．７６、０．７８、０．８０の順により好ましい。また、該質量比の上限は、好ましくは１であり、また該質量比は１であることがより好ましい。該質量比を上記範囲とすることで、ガラスのＰｇ，Ｆを低下させることができる。該質量比が小さすぎると、式〔８〕で示されるΔＰｇ，Ｆが上昇するおそれがある。
【０１３９】
第３実施形態に係る光学ガラスにおいて、ＳｉＯ２、Ｂ２Ｏ３、Ｐ２Ｏ５、Ｌｉ２Ｏ、Ｎａ２Ｏ、Ｋ２Ｏ、ＭｇＯ、ＣａＯ、ＳｒＯ、ＢａＯ、ＺｎＯ、ＴｉＯ２、Ｎｂ２Ｏ５、ＷＯ３、ＺｒＯ２、Ｌａ２Ｏ３、Ｇｄ２Ｏ３、およびＹ２Ｏ３の合計含有量は９３％以上である。該合計含有量の下限は、好ましくは９４％であり、さらには９５％、９６％、９７％、９８％、９９％の順により好ましい。また、該合計含有量の上限は、好ましくは１００％であり、また該合計含有量は１００％であることがより好ましい。該合計含有量が小さすぎると、ガラスの着色が増大するおそれがあり、また、所望の光学恒数が得られず、再加熱時の安定性等が悪化するおそれがある。さらに、ガラスの原料コストが増大するおそれがある。
【０１４０】
第３実施形態に係る光学ガラスにおいて、ＺｒＯ２の含有量に対するＳｉＯ２、Ｂ２Ｏ３およびＰ２Ｏ５の合計含有量の質量比［（ＳｉＯ２＋Ｂ２Ｏ３＋Ｐ２Ｏ５）／ＺｒＯ２］は５．４５以下である。該質量比の上限は、好ましくは５．３０であり、さらには５．２０、５．１０、５．００、４．９０、４．８０、４．７０、４．５０、４．４０、４．３０、４．２０、４．１０、４．００の順により好ましい。また、該質量比の下限は、好ましくは２．００であり、さらには２．２０、２．４０、２．６０、２．８０、３．００、３．２０、３．３０、３．４０、３．５０の順により好ましい。該質量比を上記範囲とすることで、低Ｐｇ，Ｆ化と再加熱時の安定性の向上とを両立できる。該質量比が大きすぎると、Ｐｇ，Ｆが上昇するおそれがある。該質量比が小さすぎると、再加熱時の安定性が低下するおそれがある。
【０１４１】
第３実施形態に係る光学ガラスにおいて、ＺｒＯ２の含有量に対するＢ２Ｏ３の含有量の質量比［Ｂ２Ｏ３／ＺｒＯ２］は、１．０５以下である。該質量比の上限は、さらには１．００、０．９５、０．９０、０．８５、０．８０、０．７５の順により好ましい。該質量比の下限は、好ましくは０．００であり、さらには０．０２、０．０４、０．０６、０．０８、０．１０、０．１２、０．１４、０．１６、０．１８、０．２０の順により好ましい。該質量比を上記範囲とすることで、Ｐｇ，Ｆを低下させることができる。該質量比が大きすぎると、Ｐｇ，Ｆが増大するおそれがある。また、該質量比が小さすぎると、再加熱時の安定性が低下するおそれがある。
【０１４２】
第３実施形態に係る光学ガラスにおいて、ＳｉＯ２の含有量に対するＢ２Ｏ３の含有量の質量比［Ｂ２Ｏ３／ＳｉＯ２］の上限は、好ましくは０．２４０であり、さらには０．２３８、０．２３６、０．２３４、０．２３２、０．２３０の順により好ましい。該質量比の下限は、好ましくは０．０２０であり、さらには０．０３０、０．０４０、０．０５０、０．０６０の順により好ましい。該質量比を上記範囲とすることで、比重を低減し、透過率を向上できる。
【０１４３】
第３実施形態に係る光学ガラスにおいて、Ｌｉ２Ｏ、Ｎａ２ＯおよびＫ２Ｏの合計含有量Ｒ２Ｏに対するＮａ２Ｏの含有量の質量比［Ｎａ２Ｏ／Ｒ２Ｏ］の上限は、好ましくは０．８０であり、さらには０．７９、０．７８、０．７７、０．７６、０．７５、０．７０、０．６９、０．６８、０．６７、０．６６、０．６５の順により好ましい。該質量比の下限は、好ましくは０．００であり、さらには０．０５、０．１０、０．１５、０．２０、０．２５の順により好ましい。該質量比を上記範囲とすることで、再加熱時の安定性の低下を抑制できる。
【０１４４】
第３実施形態に係る光学ガラスにおいて、ＳｉＯ２、Ｂ２Ｏ３およびＰ２Ｏ５の合計含有量に対するＬｉ２Ｏ、Ｎａ２ＯおよびＫ２Ｏの合計含有量Ｒ２Ｏの質量比と、Ｌｉ２Ｏ、Ｎａ２ＯおよびＫ２Ｏの合計含有量Ｒ２Ｏに対するＮａ２Ｏの含有量の質量比との合計［｛Ｒ２Ｏ／（ＳｉＯ２＋Ｂ２Ｏ３＋Ｐ２Ｏ５）｝＋（Ｎａ２Ｏ／Ｒ２Ｏ）］の上限は、好ましくは１．３０であり、さらには１．２８、１．２６、１．２４、１．２２、１．２０、１．１８、１．１６、１．１４、１．１２、１．１０、１．０８、１．０６、１．０４、１．０２、１．００の順により好ましい。該合計の下限は、好ましくは０．３０であり、さらには０．３５、０．４０、０．４５、０．５０、０．５５、０．６０、０．６５の順により好ましい。該合計を上記範囲とすることで、再加熱時の安定性の低下を抑制できる。
【０１４５】
第３実施形態に係る光学ガラスにおいて、ＺｒＯ２の含有量に対するＬｉ２Ｏ、Ｎａ２ＯおよびＫ２Ｏの合計含有量Ｒ２Ｏの質量比［Ｒ２Ｏ／ＺｒＯ２］の上限は、好ましくは２．００であり、さらには１．９５、１．９０、１．８５、１．８０、１．７８、１．７６、１．７４、１．７２、１．７０、１．６８、１．６６、１．６４、１．６２、１．６０の順により好ましい。該質量比の下限は、好ましくは１．００であり、さらには１．０５、１．１０、１．１５、１．２０、１．２５、１．３０、１．３５、１．４０、１．４５の順により好ましい。該質量比を上記範囲とすることで、再加熱時の安定性の低下を抑制しつつ、Ｐｇ，Ｆの上昇を抑制できる。
【０１４６】
第３実施形態に係る光学ガラスにおいて、上記以外のガラス成分の含有量および比率は、第１実施形態と同様とすることができる。
【０１４７】
また、第３実施形態に係る光学ガラスにおいて、上記以外のガラス特性は、第１実施形態と同様とすることができる。
【０１４８】
さらに、第３実施形態に係る光学ガラスの製造および光学素子等の製造も、第１実施形態と同様とすることができる。
【実施例】
【０１４９】
以下に、本発明を実施例により更に詳細に説明する。ただし、本発明は実施例に示す態様に限定されるものではない。
【０１５０】
（実施例１）
表１に示すガラス組成を有するガラスサンプルを以下の手順で作製し、各種評価を行った。
【０１５１】
［光学ガラスの製造］
まず、ガラスの構成成分に対応する酸化物、水酸化物、炭酸塩、および硝酸塩を原材料として準備し、得られる光学ガラスのガラス組成が、表１に示す各組成となるように上記原材料を秤量、調合して、原材料を十分に混合した。こうして得られた調合原料（バッチ原料）を、白金坩堝に投入し、１３５０℃〜１４００℃で２〜４時間加熱して熔融ガラスとし、攪拌して均質化を図り、清澄してから、熔融ガラスを適当な温度に予熱した金型に鋳込んだ。鋳込んだガラスを、ガラス転移温度Ｔｇ〜Ｔｇより１００℃低い温度の間の任意の温度で３０分間熱処理し、炉内で室温まで放冷することにより、ガラスサンプルを得た。
【０１５２】
［ガラス成分組成の確認］
得られたガラスサンプルについて、誘導結合プラズマ発光分光分析法（ＩＣＰ−ＡＥＳ）で各ガラス成分の含有量を測定し、表１に示す各組成のとおりであることを確認した。
【０１５３】
［再加熱試験（再加熱時の安定性）］
得られたガラスサンプルを１ｃｍ×１ｃｍ×１ｃｍの大きさに切断し、そのガラスサンプルのガラス転移温度Ｔｇに設定した第１の試験炉で１０分間加熱し、さらにそのガラス転移温度Ｔｇよりも２２０℃高い温度に設定した第２の試験炉で１０分間加熱した。その後、結晶の有無を光学顕微鏡（観察倍率：４０〜１００倍）で確認した。そして、１ｇあたりの結晶数（異物数）を測定した。
【０１５４】
［光学特性の測定］
得られたガラスサンプルを、さらにガラス転移温度Ｔｇ付近で約３０分から約２時間アニール処理した後、炉内で降温速度−３０℃／時間で室温まで冷却してアニールサンプルを得た。得られたアニールサンプルについて、屈折率、アッベ数νｄ、部分分散比Ｐｇ，Ｆ、比重、ガラス転移温度Ｔｇ、λ８０およびλ５を測定した。結果を表１に示す。
【０１５５】
（ｉ）屈折率およびアッベ数νｄならびに部分分散比Ｐｇ，Ｆ
上記アニールサンプルについて、日本工業規格（ＪＩＳ規格）  ＪＩＳ  Ｂ  ７０７１−１  光学ガラスの屈折率測定法―第１部：最小偏角法により、表Ａに示す１２の波長における屈折率を測定した。
次に日本工業規格（ＪＩＳ規格）  ＪＩＳ  Ｂ  ７０７１−１  光学ガラスの屈折率測定法−第１部：最小偏角法の附属書Ｂで定められているショットの分散式に、測定によって得た各線の屈折率をあてはめ、最小二乗法によりショットの分散式の定数を求めた。そして、定数の定まったショットの分散式を使用してアッベ数νｄおよび部分分散比Ｐｇ，Ｆを算出した。
【０１５６】
【表Ａ】
2020203804.tif 000003
ショットの分散式：  ｎ２＝ａ０＋ａ１λ２＋ａ２λ−２＋ａ３λ−４＋ａ４λ−６＋ａ５λ−８
ここで、ｎは屈折率、λは波長（μｍ）、ａ０、ａ１、ａ２、ａ３、ａ４、ａ５は定数である。
なお、屈折ｎｄとは、波長５８７．５６ｎｍにおける屈折率である。
【０１５７】
（ii）比重
比重は、アルキメデス法により測定した。
【０１５８】
（iii）ガラス転移温度Ｔｇ
ガラス転移温度Ｔｇは、ＮＥＴＺＳＣＨ  ＪＡＰＡＮ社製の示差走査熱量分析装置（ＤＳＣ３３００ＳＡ）を使用し、昇温速度１０℃／分にて測定した。
【０１５９】
（iv）λ８０、λ５
上記アニールサンプルを、厚さ１０ｍｍで、互いに平行かつ光学研磨された平面を有するように加工し、波長２８０ｎｍから７００ｎｍまでの波長域における分光透過率を測定した。光学研磨された一方の平面に垂直に入射する光線の強度を強度Ａとし、他方の平面から出射する光線の強度を強度Ｂとして、分光透過率Ｂ／Ａを算出した。分光透過率が８０％になる波長をλ８０とし、分光透過率が５％になる波長をλ５とした。なお、分光透過率には試料表面における光線の反射損失も含まれる。
【０１６０】
【表１】
2020203804.tif 000004
【０１６１】
（実施例２）
実施例１において作製した各光学ガラスを用いて、公知の方法により、レンズブランクを作製し、レンズブランクを研磨等の公知方法により加工して各種レンズを作製した。
作製した光学レンズは、両凸レンズ、両凹レンズ、平凸レンズ、平凹レンズ、凹メニスカスレンズ、凸メニスカスレンズ等の各種レンズである。
各種レンズは、他種の光学ガラスからなるレンズと組合せることにより、二次の色収差を良好に補正することができた。
【０１６２】
また、ガラスは比較的低比重であるため、各レンズとも同等の光学特性、大きさを有するレンズよりも重量が小さく、各種撮像機器、特に省エネ可能という理由等によりオートフォーカス式の撮像機器用として好適である。同様にして、実施例１で作製した各種光学ガラスを用いてプリズムを作製した。
【０１６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１６４】
例えば、上記に例示されたガラス組成に対し、明細書に記載の組成を調整することにより、本発明の一態様にかかる光学ガラスを作製することができる。
また、明細書に例示または好ましい範囲として記載した事項の２つ以上を任意に組み合わせることは、もちろん可能である。